Brevet FR3135724A1 — publié le 20231124

Composition pour revêtement hydrophobe et oléophobe durable, prêt à l’emploi, applications et procédé L’invention concerne une composition pour revêtement de surface comprenant : i. Un perfluoropolyéther organosilane, ii. Un polysilazane, Caractérisée en qu’elle comprend • un premier solvant dans lequel est solubilisé le perfluoropolyéther organosilane, • un deuxième solvant dans lequel est solubilisé le polysilazane, le premier solvant et le deuxième solvant étant miscibles. L’invention concerne également un revêtement de surface obtenu par application d’une composition et un procédé de fabrication de ladite composition. La présente invention concerne le domaine des revêtements fonctionnels ou revêtement de surface. L’invention trouvera des applications dans divers domaines dans lequel un revêtement fonctionnel par exemple antisalissures et/ou antiadhérent est recherché notamment pour le domaine automobile pour le traitement des jantes et/ou de la carrosserie, mais également pour le traitement de pièces mécaniques automobiles ou nautiques ou aéronautiques ou industrielles ou encore pour la protection de métaux. Composition pour revêtement hydrophobe et oléophobe durable, prêt à l’emploi, applications et procédé La présente invention concerne le domaine des revêtements fonctionnels ou revêtement de surface. L’invention trouvera des applications dans divers domaines dans lequel un revêtement fonctionnel par exemple antisalissures et/ou antiadhérent est recherché. L’invention sera particulièrement adaptée au domaine automobile pour le traitement des jantes et/ou de la carrosserie, mais également pour le traitement de pièces mécaniques automobiles ou nautiques ou aéronautiques ou industrielles ou encore pour la protection de métaux. ETAT DE LA TECHNIQUE Les revêtements de surface, ou coating en anglais, permettent de fournir une nouvelle surface possédant des propriétés optimisées pour répondre à des besoins fonctionnels ou esthétiques. Les revêtements de surface peuvent présenter notamment une protection contre l’eau, les salissures, les pollutions extérieures, les graffitis, et/ou l’accumulation d’organismes. Ces différentes propriétés sont apportées par des molécules chimiques diverses. Les composés fluorés sont notamment connus dans ce domaine. Toutefois, ils nécessitent des procédés complexes à plusieurs étapes. En outre, la combinaison de molécules chimiques ayant les propriétés recherchées complexifie les procédés de fabrication. On connait notamment le document WO 2011/002668 qui décrit un procédé de traitement de surface comprenant le mélange d’un polysilazane et un composé fluoré capable de réagir avec le polysilazane puis l’application du polysilazane organofluoré sur un substrat. Ce procédé présente cependant l’inconvénient de ne pas proposer une composition prête à l’emploi, mais une composition qui est assemblée lors d’utilisation. Il existe donc le besoin de proposer une solution plus facilement mise en œuvre, ne nécessitant notamment pas de mélange de composés au moment de l’utilisation, c’est à dire une composition qui soit stable et durable dans le temps pour être préparée en avance. Un objet de la présente invention est donc de proposer une composition stable et durable pour un revêtement de surface. Les autres objets, caractéristiques et avantages de la présente invention apparaîtront à l'examen de la description suivante et des dessins d'accompagnement. Il est entendu que d'autres avantages peuvent être incorporés. RESUME Pour atteindre cet objectif, selon un mode de réalisation on prévoit une composition pour revêtement de surface comprenant : Un perfluoropolyéther organosilane, Un polysilazane, Caractérisée en qu’elle comprend un premier solvant dans lequel est solubilisé le perfluoropolyéther organosilane, un deuxième solvant dans lequel est solubilisé le polysilazane, le premier solvant et le deuxième solvant étant miscibles. La composition selon l’invention est facile à manipuler, car elle est prête à l’emploi et peut se conserver plusieurs mois, car elle est stable. La mise en solution dans un solvant de chacun des composants permet de maintenir les composants ensemble sans initier la polymérisation. De manière avantageuse, la composition comprend de l’eau dans un co-solvant. L’eau agit comme un catalyseur permettant de pré-activer la composition pour permettre d’obtenir un revêtement polymérisable à température ambiante et dans un temps relativement court. L’utilisation d’un co-solvant pour l’introduction de l’eau permet d’assurer un mélange homogène avec le premier et le deuxième solvant. Un autre aspect concerne un revêtement de surface obtenu par application d’une composition telle que décrite ci-dessus avantageusement sur un substrat. Un autre aspect concerne un procédé de fabrication d’une composition telle que décrite ci-dessus comprenant : La préparation d’une phase fluorée par la solubilisation d’un perfluoropolyéther organosilane dans un premier solvant, préférentiellement sous agitation, La préparation d’une phase organique par la solubilisation d’un polysilazane dans un deuxième solvant, préférentiellement sous agitation, L’ajout de la phase organique dans la phase fluorée, préférentiellement en une fois sous agitation, pour obtenir un pré-mélange. Selon un exemple, le procédé de fabrication comprend l’ajout de l’eau dans le co-solvant. Selon un exemple, l’eau dans le co-solvant est introduit dans le pré-mélange, préférentiellement petit à petit, pour obtenir un mélange. Le procédé selon l’invention permet avantageusement de s’assurer que chaque composant est solubilisé, et avantageusement que l’eau est mélangée à son co-solvant avant son introduction dans le pré-mélange. BREVE DESCRIPTION DES FIGURES Les buts, objets, ainsi que les caractéristiques et avantages de l’invention ressortiront mieux de la description détaillée d’un mode de réalisation de cette dernière qui est illustré par les dessins d’accompagnement suivants dans lesquels : La présente le spectre FT-IR de synthèse du PFPE-Si [2], avec un spectre au moment du mélange des composés, et un spectre après 20 minutes de réaction. La représente l’angle de contact d’une goutte sur un revêtement. La représente l’angle de contact de l’eau et de l’hexadécane sur des échantillons de différents exemples de revêtements pour caractériser l’hydrophobie et l’oléophobie des revêtements. Les dessins sont donnés à titre d'exemples et ne sont pas limitatifs de l’invention. Ils constituent des représentations schématiques de principe destinées à faciliter la compréhension de l’invention et ne sont pas nécessairement à l'échelle des applications pratiques. Composition pour revêtement de surface comprenant : Un perfluoropolyéther organosilane, Un polysilazane, Caractérisée en ce qu’elle comprend un premier solvant dans lequel est solubilisé le perfluoropolyéther organosilane, un deuxième solvant dans lequel est solubilisé le polysilazane, de l’eau dans un co-solvant, le premier solvant et le deuxième solvant étant miscibles. Composition selon la revendication précédente dans lequel le rapport massique entre le co-solvant et l’eau est compris entre 8:3 et 8:2. Composition selon l’une quelconque des revendications précédentes dans lequel le co-solvant est choisi parmi l’isopropanol, l’éthanol, l’acétone. Composition selon l’une quelconque des revendications précédentes dans lequel le premier solvant est choisi parmi les solvants fluorés, préférentiellement choisi parmi les hydrofluoroéthers préférentiellement l'éthoxynonafluorobutane. Composition selon l’une quelconque des revendications précédentes dans lequel le deuxième solvant est choisi parmi des solvants organiques, préférentiellement parmi les éthers, les éthers de glycol ou les alcools, préférentiellement parmi 1-methoxy-2-propanol, di-n-butyle éther, dipropylène glycol méthyle éther, dipropylène glycol diméthyle éther ou isopropanol. Composition selon l’une quelconque des revendications précédentes dans lequel le polysilazane est choisi parmi les organopolysilazane. Composition selon l’une quelconque des revendications précédentes dans lequel le rapport massique entre le perfluoropolyéther organosilane et le polysilazane est compris entre 1:25 et 1:1, préférentiellement 1:10 à 1:2, et plus préférablement de 1:6. à 1:4. Composition selon l’une quelconque des revendications précédentes comprend entre 5 et 30% en poids de la somme du perfluoropolyéther organosilane et du polysilazane par rapport au poids total de la composition, de préférence entre 10 et 25%, de préférence entre 15 et 20%. Composition selon l’une quelconque des revendications précédentes dans lequel le rapport massique entre l’eau et la somme du perfluoropolyéther organosilane et du polysilazane est compris entre 1:15 et 1:5 préférentiellement entre 1:9 et 1:6. Composition selon l’une quelconque des revendications précédentes dans lequel le rapport massique entre le deuxième solvant et le premier solvant est compris entre 1:2 et 1:1. Revêtement de surface obtenu par application d’une composition selon l’une quelconque des revendications précédentes. Procédé de fabrication d’une composition selon l’une quelconque des revendications 1 à 10 comprenant : La préparation d’une phase fluorée par la solubilisation d’un perfluoropolyéther organosilane dans un premier solvant, préférentiellement sous agitation, La préparation d’une phase organique par la solubilisation d’un polysilazane dans un deuxième solvant, préférentiellement sous agitation, L’ajout de la phase organique dans la phase fluorée, préférentiellement en une fois sous agitation, pour obtenir un pré-mélange, L’ajout de l’eau dans le co-solvant, dans le pré-mélange, préférentiellement petit à petit pour obtenir un mélange. Procédé de fabrication selon la revendication précédente comprend l’agitation du mélange pendant 24 à 72 heures pour obtenir la composition. Utilisation de la composition selon l’une quelconque des revendications 1 à 10 pour un traitement de surface dans le domaine automobile. Utilisation de la composition selon l’une quelconque des revendications 1 à 10 pour un traitement de surface dans le domaine nautique. Utilisation de la composition selon l’une quelconque des revendications 1 à 10 pour un traitement de surface dans le domaine aéronautique. Utilisation de la composition selon l’une quelconque des revendications 1 à 10 pour un traitement de surface dans le domaine industriel.